"ケイ酸ストロンチウムバリウムをユウロピウムで付活してなるケイ酸塩緑色発光蛍光体であって、酸化マグネシウムの結晶相またはメルウィナイトの結晶相のうちの少なくとも一つの相を有し、ケイ素の含有量1モルに対してマグネシウムを0.15~0.90モルの量にて含有することを特徴とするケイ酸塩緑色発光蛍光体。酸化マグネシウムの結晶相とメルウィナイトの結晶相とを有する請求項1に記載のケイ酸塩緑色発光蛍光体。酸化マグネシウムの結晶相を有し、入射角θのCuKα線を用いて測定されるX線回折パターンにおいて、2θで31.3~31.6度の範囲にある、ケイ酸ストロンチウムバリウムの結晶相の回折ピークの強度を1としたときに、2θで42.8~43.1度の範囲にある、酸化マグネシウムの結晶相の回折ピークの強度が0.02~0.20の範囲にある請求項1に記載のケイ酸塩緑色発光蛍光体。メルウィナイトの結晶相を有し、入射角θのCuKα線を用いて測定されるX線回折パターンにおいて、2θで31.3~31.6度の範囲にある、ケイ酸ストロンチウムバリウムの結晶相の回折ピークの強度を1としたときに、2θで32.4~32.7度の範囲にある、メルウィナイトの結晶相の回折ピークの強度が0.02~0.50の範囲にある請求項1に記載のケイ酸塩緑色発光蛍光体。ストロンチウム化合物粉末、バリウム化合物粉末、ケイ素化合物粉末及びユウロピウム化合物粉末を、ケイ酸ストロンチウムバリウムをユウロピウムで付活してなるケイ酸塩緑色発光蛍光体を生成する比率で含み、さらにマグネシウム化合物粉末をケイ素の含有量1モルに対するマグネシウムの含有量が0.15~0.90モルの範囲となる割合にて含有する粉末混合物を焼成して得た物である請求項1に記載のケイ酸塩緑色発光蛍光体。波長400nmの光で励起したときに、ピーク波長が510~530nmの範囲にある緑色光を発光し、さらにピーク波長が波長435~450nmの範囲にあって、該緑色光の発光強度を1としたときの発光強度が0.0015~0.020の範囲にある青色光を発光する請求項1に記載のケイ酸塩緑色発光蛍光体。上記特許文献3に記載されているように、白色LEDに用いる蛍光体は、室温~120°C付近での温度範囲において発光強度の温度安定性が高いことが要求される。しかしながら、本発明者の検討によるとケイ酸ストロンチウムバリウムをユウロピウムで付活したケイ酸塩緑色発光蛍光体は、環境温度の上昇に伴って発光強度が低下する傾向が高い。従って、本発明の目的は、熱に対する発光強度の安定性が高いケイ酸塩緑色発光蛍光体を提供することにある。本発明者は、ケイ酸ストロンチウムバリウムをユウロピウムで付活したケイ酸塩緑色発光蛍光体に、ケイ素の含有量1モルに対してマグネシウムを0.15~0.90モルの量にて添加して、酸化マグネシウムの結晶相またはメルウィナイトの結晶相のうちの少なくとも一つの相をケイ酸塩緑色発光蛍光体内に生成させることによって、ケイ酸塩緑色発光蛍光体の熱に対する発光強度の安定性が向上することを見出し、本発明に到達した。従って、本発明は、ケイ酸ストロンチウムバリウムをユウロピウムで付活してなるケイ酸塩緑色発光蛍光体であって、酸化マグネシウムの結晶相またはメルウィナイトの結晶相のうちの少なくとも一つの相を有し、ケイ素の含有量1モルに対してマグネシウムを0.15~0.90モルの量にて含有することを特徴とするケイ酸塩緑色発光蛍光体にある。本発明のケイ酸塩緑色発光蛍光体の好ましい態様は次の通りである。1酸化マグネシウムの結晶相とメルウィナイトの結晶相とを有する。2酸化マグネシウムの結晶相を有し、入射角θのCuKα線を用いて測定されるX線回折パターンにおいて、2θで31.3~31.6度の範囲にある、ケイ酸ストロンチウムバリウムの結晶相の回折ピークの強度を1としたときに、2θで42.8~43.1度の範囲にある、酸化マグネシウムの結晶相の回折ピークの強度が0.02~0.20の範囲にある。3メルウィナイトの結晶相を有し、入射角θのCuKα線を用いて測定されるX線回折パターンにおいて、2θで31.3~31.6度の範囲にある、ケイ酸ストロンチウムバリウムの結晶相の回折ピークの強度を1としたときに、2θで32.4~32.7度の範囲にある、メルウィナイトの結晶相の回折ピークの強度が0.02~0.50の範囲にある。4ストロンチウム化合物粉末、バリウム化合物粉末、ケイ素化合物粉末及びユウロピウム化合物粉末を、ケイ酸ストロンチウムバリウムをユウロピウムで付活してなるケイ酸塩緑色発光蛍光体を生成する比率で含み、さらにマグネシウム化合物粉末をケイ素の含有量1モルに対するマグネシウムの含有量が0.15~0.90モルの範囲となる割合にて含有する粉末混合物を焼成して得た物である。5波長400nmの光で励起したときに、ピーク波長が510~530nmの範囲にある緑色光を発光し、さらにピーク波長が波長435~450nmの範囲にあって、該緑色光の発光強度を1としたときの発光強度が0.0015~0.020の範囲にある青色光を発光する。本発明のケイ酸塩緑色発光蛍光体は、熱特に、室温~100°Cの温度範囲に対する発光強度の安定性が向上することから、白色LEDのような作動時に温度が120°Cにまで上昇することがある発光装置の緑色発光源として有利に使用することができる。本発明のケイ酸塩緑色発光蛍光体は、ユウロピウムで付活されたケイ酸ストロンチウムバリウムを主成分として含有する。ユウロピウムで付活されたケイ酸ストロンチウムバリウムは、下記の式Iで表される化合物であることが好ましい。xBaOySrOzEuOSiO2I但し、式Iにおいて、x、yはそれぞれ独立して0.10~2.00の数を示し、zは、0.005~0.20の数を表し、x、y及びzの合計は、1.50~2.50を表す。x、yはそれぞれ独立して、0.50~1.50の範囲にあることが好ましく、0.80~1.10の範囲にあることがさらに好ましく、0.90~1.10の範囲にあることが特に好ましい。zは、0.01~0.10の範囲にあることが好ましく、0.02~0.07の範囲にあることが特に好ましい。x、y及びzの合計は、1.70~2.10の範囲にあることが好ましく、1.80~1.98の範囲にあることが特に好ましい。本発明のケイ酸塩緑色発光蛍光体はさらにマグネシウムを含有する。マグネシウムの含有量は、ケイ素の含有量1モルに対する量として、一般に0.15~0.90モルの範囲、好ましくは0.20~0.80モルの範囲である。マグネシウムは酸化マグネシウムの結晶相またはメルウィナイトの結晶相を形成している。ここで、本発明においてメルウィナイトの結晶相とは、メルウィナイトCa3MgSi2O8と同じ結晶構造を有する化合物の結晶相を意味する。本発明の蛍光体では、メルウィナイトと同じ結晶構造を有する化合物としてBa,Sr3MgSi2O8が生成していると考えられる。本発明のケイ酸塩緑色発光蛍光体は、酸化マグネシウムの結晶相とメルウィナイトの結晶相の両方を有していることが好ましい。なお、ケイ酸塩緑色発光蛍光体に含まれているマグネシウムの全てが酸化マグネシウムもしくはメルウィナイトの結晶相を形成している必要はない。マグネシウムの一部はケイ酸マグネシウムを形成していてもよい。ケイ酸塩緑色発光蛍光体が、酸化マグネシウムの結晶相またはメルウィナイトの結晶相を有していることは、ケイ酸塩緑色発光蛍光体のX線回折パターンより確認することができる。酸化マグネシウム結晶相のX線回折ピークは、入射角θのCuKα線を用いて測定されるX線回折パターンにおいて2θで42.8~43.1度の範囲にある。この酸化マグネシウム結晶相のX線回折ピークの強度は、2θで31.3~31.6度の範囲にある、ケイ酸ストロンチウムバリウム結晶相の回折ピークの強度を1としたときに、0.02~0.20の範囲にあることが好ましい。メルウィナイト結晶相のX線回折ピークは、入射角θのCuKα線を用いて測定されるX線回折パターンにおいて2θで32.4~32.7度の範囲にある。このメルウィナイト結晶相のX線回折ピークの強度は、2θで31.3~31.6度の範囲にある、ケイ酸ストロンチウムバリウム結晶相の回折ピークの強度を1としたときに、0.02~0.50の範囲にあることが好ましい。本発明のケイ酸塩緑色発光蛍光体は、波長400nmの光で励起したときに、ピーク波長が510~530nmの範囲にある緑色光を発光すると共に、ピーク波長が波長435~450nmの範囲にある青色光を発光することが好ましい。青色光の発光強度は、緑色光の発光強度を1としたときの発光強度が0.0015~0.020の範囲にあることが好ましく、0.005~0.010の範囲にあることが特に好ましい。本発明のケイ酸塩緑色発光蛍光体は、例えば、ストロンチウム化合物粉末、バリウム化合物粉末、ケイ素化合物粉末、ユウロピウム化合物粉末及びマグネシウム化合物粉末を混合し、得られた粉末混合物を焼成する方法によって製造することができる。ストロンチウム化合物粉末、バリウム化合物粉末、ケイ素化合物粉末及びユウロピウム化合物粉末の混合比率は、ケイ酸ストロンチウムバリウムをユウロピウムで付活したケイ酸塩緑色発光蛍光体を生成する比率である。マグネシウム化合物粉末の混合割合は、粉末混合物中のケイ素含有量1モルに対してマグネシウムの含有量が0.15~0.90モルの範囲となる割合である。ストロンチウム化合物粉末、バリウム化合物粉末、ケイ素化合物粉末、ユウロピウム化合物粉末及びマグネシウム化合物粉末の各原料粉末はそれぞれ、酸化物粉末であってもよいし、水酸化物、ハロゲン化物、炭酸塩塩基性炭酸塩を含む、硝酸塩、シュウ酸塩などの加熱により酸化物を生成する化合物の粉末であってもよい。原料粉末はそれぞれ一種を単独で使用してもよいし、二種以上を併用してもよい。各原料粉末は、純度が99質量以上であることが好ましい。粉末混合物には、フラックスを添加してもよい。フラックスはハロゲン化物であることが好ましく、塩素化合物であることが特に好ましい。フラックスとして原料粉末の一部に塩素化合物粉末を用いることが好ましい。特に、ストロンチウムの塩素化合物粉末を用いることが好ましい。フラックスの添加量は、粉末混合物中のケイ素含有量を1モルとして、ハロゲン量が0.0001~0.5モルの範囲となる量であることが好ましく、0.01~0.5モルの範囲となる量であることが特に好ましい。原料粉末の混合方法には、乾式混合法及び湿式混合法のいずれの方法も採用することができる。湿式混合法で原料粉末を混合する場合は、回転ボールミル、振動ボールミル、遊星ミル、ペイントシェーカー、ロッキングミル、ロッキングミキサー、ビーズミル、撹拌機などを用いることができる。溶媒には、水や、エタノール、イソプロピルアルコールなどの低級アルコールを用いることができる。粉末混合物の焼成は、還元性ガス雰囲気下で行なうことが好ましい。還元性ガスとしては、0.5~5.0体積の水素と99.5~95.0体積の不活性気体との混合ガスを用いることができる。不活性気体の例としては、アルゴン及び窒素を挙げることができる。焼成温度は、一般に900~1300°Cの範囲である。焼成時間は、一般に0.5~100時間の範囲であり、0.5~10時間の範囲にあることが好ましい。原料粉末に加熱により酸化物を生成する化合物の粉末を用いる場合には、還元性ガス雰囲気下で焼成する前に、粉末混合物を大気雰囲気下にて600~850°Cの温度で0.5~100時間仮焼することが好ましい。仮焼時間は、0.5~10時間であることが特に好ましい。焼成により得られたケイ酸塩緑色発光蛍光体は、必要に応じて分級処理、塩酸や硝酸などの鉱酸による酸洗浄処理、ベーキング処理を行なってもよい。本発明のケイ酸塩緑色発光蛍光体は、真空紫外光から青色光までの光によって励起されることによって緑色光を発光する。このため、本発明のケイ酸塩緑色発光蛍光体は、プラズマディスプレイパネル及び白色LEDなどの各種発光装置の緑色発光源として有利に使用することができる。次に、本発明のケイ酸塩緑色発光蛍光体を用いた発光装置について、添付図面の図1を参照しながら説明する。図1に示す発光装置は三色混色タイプの白色LEDである。図1において、白色LEDは、基板1と、基板1の上に接着剤2により固定された半導体発光素子3、基板1の上に形成された一対の電極4a、4b、半導体発光素子3と電極4a、4bとを電気的に接続するリード線5a、5b、半導体発光素子3を被覆する樹脂層6、樹脂層6の上に設けられた蛍光体含有樹脂組成物層7、そして樹脂層6と蛍光体含有樹脂組成物層7の周囲を覆う光反射材8、そして電極4a、4bと外部電源図示せずとを電気的に接続するための導電線9a、9bからなる。基板1は、高い絶縁性と高い熱導電性とを有していることが好ましい。基板1の例としては、アルミナや窒素アルミニウムなどのセラミックから形成された基板及び金属酸化物やガラスなどの無機物粒子を分散させた樹脂材料から形成された基板を挙げることができる。半導体発光素子3は、電気エネルギーの付与によって波長350~430nmの光を発光するものであることが好ましい。半導体発光素子3の例としては、AlGaN系半導体発光素子を挙げることができる。樹脂層6は透明樹脂から形成される。樹脂層6を形成する透明樹脂材料の例としては、エポキシ樹脂及びシリコーン樹脂を挙げることができる。蛍光体含有樹脂組成物層7は、青色発光蛍光体、緑色発光蛍光体、そして赤色発光蛍光体がそれぞれ樹脂バインダ中に分散された蛍光体含有樹脂組成物から形成される。緑色発光蛍光体は、本発明のケイ酸塩緑色発光蛍光体を含む。青色発光蛍光体の例としては、Ba,Sr,Ca3MgSi2O8:Eu、Ba,Sr,CaMgAl10O17:Eu、Ba,Sr,Mg、Ca10PO46Cl,F2:Euを挙げることができる。赤色発光蛍光体の例としては、Ba,Sr,Ca3MgSi2O8:Eu,Mn、Y2O2S:Eu、La2O3S:Eu、Ca,Sr,Ba2Si5N8:Eu、CaAlSiN3:Eu、Eu2W2O9、Ca,Sr,Ba2Si5N8:Eu,Mn、CaTiO3:Pr,Bi、La,Eu2W3O12を挙げることができる。樹脂バインダは透明樹脂であり、その例としてはエポキシ樹脂及びシリコーン樹脂を挙げることができる。光反射材8は、蛍光体含有樹脂組成物層7にて発生した可視光を外部に向けて反射することによって可視光の発光効率を向上させる。光反射材8の形成材料の例としては、Al、Ni、Fe、Cr、Ti、Cu、Rh、Ag、Au、Ptなどの金属、アルミナ、ジルコニア、チタニア、マグネシア、酸化亜鉛、炭酸カルシウムなどの白色金属化合物、及び白色顔料を分散させた樹脂材料を挙げることができる。図1の白色LEDにおいて、導電線9a、9bを介して電極4a、4bに電圧を印加すると、半導体発光素子3が発光して波長350~430nmの範囲にピークを有する発光光が発生し、この発光光が蛍光体含有樹脂組成物層7中の各色発光蛍光体を励起させることによって青色、緑色及び赤色の可視光が発生する。そして、それらの青色光、緑色光及び赤色光の混色により白色光が発生する。白色LEDは、例えば、次のようにして製造することができる。基板1に所定のパターンで電極4a、4bを形成する。次に、基板1の上に接着剤2により半導体発光素子3を固定した後、ワイヤボンディングなどの方法により、半導体発光素子3と電極4a、4bとを電気的に接続するリード線5a、5bを形成する。次に、半導体発光素子3の周囲に光反射材8を固定した後、半導体発光素子3の上に透明樹脂材料を流し込み、その透明樹脂材料を固化させて樹脂層6を形成する。そして、樹脂層6の上に蛍光体含有樹脂組成物を流し込み、その蛍光体含有樹脂組成物を固化させて、蛍光体含有樹脂組成物層7を形成する。白色LEDには、蛍光体含有樹脂組成物層7の代わりにガラスに蛍光体を分散させた蛍光体含有ガラス組成物層を用いたものも知られている。この蛍光体含有ガラス組成物層にも本発明のケイ酸塩緑色発光蛍光体を分散させることができる。[実施例1]炭酸ストロンチウム粉末純度:99.99質量、平均粒子径:2.73μm、炭酸バリウム粉末純度:99.8質量、平均粒子径:1.26μm、酸化マグネシウム粉末気相法により製造したもの、純度:99.98質量、BET比表面積:8m2/g、二酸化ケイ素粉末純度:99.9質量、平均粒子径:3.87μm、三酸化二ユウロピウム粉末純度:99.9質量、平均粒子径:2.71μm、塩化ストロンチウム粉末純度:99.9質量を、SrCO3:BaCO3:MgO:SiO2:Eu2O3:SrCl2のモル比がそれぞれ0.945:0.900:0.200:1:0.020:0.015となるように秤量した。なお、各原料粉末の平均粒子径はいずれもレーザー回折散乱法により測定した値である。秤量した各原料粉末を純水と共にボールミルに投入し、24時間湿式混合して、粉末混合物のスラリーを得た。得られたスラリーをスプレードライヤーにより噴霧乾燥して、平均粒子径が40μmの粉末混合物を得た。得られた粉末混合物をアルミナ坩堝に入れて、大気雰囲気下にて800°Cの温度で3時間焼成し、次いで、室温まで放冷した後、2体積水素-98体積アルゴンの混合ガス雰囲気下にて1200°Cの温度で6時間焼成してケイ酸塩緑色発光蛍光体を得た。[実施例2~12及び比較例1~2]SrCO3:BaCO3:MgO:SiO2:Eu2O3:SrCl2のモル比を、下記表1に示すモル比としたこと以外は、実施例1と同様の操作を行なってケイ酸塩緑色発光蛍光体を得た。表1────────────────────────────────────────SrCO3:BaCO3:MgO:SiO2:Eu2O3:SrCl2────────────────────────────────────────実施例10.945:0.900:0.200:1:0.020:0.015実施例20.945:0.900:0.450:1:0.020:0.015実施例30.945:0.900:0.500:1:0.020:0.015実施例40.945:0.900:0.600:1:0.020:0.015────────────────────────────────────────実施例50.945:0.950:0.200:1:0.020:0.015実施例60.945:0.950:0.450:1:0.020:0.015実施例70.945:0.950:0.500:1:0.020:0.015実施例80.945:0.950:0.600:1:0.020:0.015────────────────────────────────────────実施例90.945:1.000:0.300:1:0.020:0.015実施例100.945:1.000:0.450:1:0.020:0.015実施例110.945:1.000:0.600:1:0.020:0.015実施例120.945:1.000:0.800:1:0.020:0.015────────────────────────────────────────比較例10.945:1.000:0:1:0.020:0.015比較例20.945:0.990:0.100:1:0.020:0.015────────────────────────────────────────[評価]実施例1~12及び比較例1~2で得られたケイ酸塩緑色発光蛍光体について、1酸化マグネシウム結晶相及びメルウィナイト結晶相のX線回折ピーク強度、2波長400nmの光で励起させたときの発光スペクトル、3緑色光の発光強度の温度安定性、そして4粒度分布を下記の通り測定した。1酸化マグネシウム結晶相及びメルウィナイト結晶相のX線回折ピーク強度ケイ酸塩緑色発光蛍光体のX線回折パターンは下記の条件にて測定した。図2は実施例7で得られたケイ酸塩緑色発光蛍光体のX線回折パターンである。図3は比較例1で得られたケイ酸塩緑色発光蛍光体のX線回折パターンである。図2と図3とを比較すると、比較例1のケイ酸塩緑色発光蛍光体はケイ酸ストロンチウムバリウム結晶相のみを有するのに対して、実施例7のケイ酸塩緑色発光蛍光体はケイ酸ストロンチウムバリウム結晶相に加えて、酸化マグネシウムとメルウィナイトの結晶相を有することが分かる。X線回折パターンから、ケイ酸ストロンチウムバリウム結晶相のX線回折ピーク強度を1としたときの、酸化マグネシウム結晶相とメルウィナイト結晶相のX線回折ピーク強度を算出した。表2にその結果を示す。なお、ケイ酸ストロンチウムバリウム結晶相のX線回折ピーク強度は2θで31.3~31.6度の範囲にある回折ピークから、酸化マグネシウム結晶相のX線回折ピーク強度は2θで42.8~43.1度の範囲にある回折ピークから、メルウィナイト結晶相のX線回折ピーク強度は2θで32.4~32.7度の範囲にある回折ピークから求めた。[X線回折パターンの測定条件]測定:連続測定X線源:CuKα管電圧:40kV管電流:40mA発散スリット幅:0.3deg散乱スリット幅:0.3deg受光スリット幅:5.56mmスキャンモード:4deg/分スキャンステップ:0.005deg2波長400nmの光で励起させたときの発光スペクトルケイ酸塩緑色発光蛍光体にキセノンランプを用いて波長400nmの光を照射し、ケイ酸塩緑色発光蛍光体を励起させて発光スペクトルを測定した。図4は実施例7で得られたケイ酸塩緑色発光蛍光体の発光スペクトルであり、aは410~590nmの波長範囲の発光スペクトル、bは波長440nm付近の発光スペクトルを拡大した図である。図5は比較例1で得られたケイ酸塩緑色発光蛍光体の発光スペクトルであり、aは410~590nmの波長範囲の発光スペクトル、bは波長440nm付近の発光スペクトルを拡大した図である。図4と図5とを比較すると、比較例1のケイ酸塩緑色発光蛍光体はピーク波長が510~530nmの範囲にある緑色光のみを発光するのに対して、実施例7のケイ酸塩緑色発光蛍光体は緑色光と共に波長435~450nmの範囲に発光ピークを有する青色光を発光することが分かる。発光スペクトルから、緑色光の発光ピーク強度を1としたときの、青色光の発光ピーク強度を算出した。表2にその結果を示す。3緑色光の発光強度の温度安定性ケイ酸塩緑色発光蛍光体を10°C/分の昇温速度で加熱し、25°C、50°C、100°C、150°Cの各温度となった時点で、該温度で5分間維持した後に、該温度を維持したままケイ酸塩緑色発光蛍光体に、キセノンランプを用いて波長400nmの光を照射して発光スペクトルを測定する。得られた発光スペクトルの510~530nmの波長範囲の中でピーク強度を求め、これを発光強度とする。発光強度は、各実施例および比較例で製造したケイ酸塩緑色発光蛍光体を25°Cに加熱したときの発光強度を100とした相対値とする。表3にその結果を示す。4粒度分布100mLビーカーにケイ酸塩緑色発光蛍光体0.2gとエタノール40mLとを入れ、ホモジナイザー株日本精機製作所製、ultrasonicgeneratorUS-150Tを用いて、400μAの条件で3分間分散処理した。得られた分散液を粒度分布測定装置日機装株製、MICROTARCHRA9320-X100に全量投入し、ケイ酸塩緑色発光蛍光体の粒度分布を測定した。表3にその結果を示す。表2────────────────────────────────────────酸化マグネシウム結晶相メルウィナイト結晶相青色光の発光ピーク強度のX線回折ピーク強度のX線回折ピーク強度────────────────────────────────────────実施例10.0500.3040.0075実施例20.0890.2800.0135実施例30.1080.3200.0163実施例40.1350.3710.0172────────────────────────────────────────実施例50.0540.0460.0019実施例60.0740.1210.0076実施例70.1060.1640.0070実施例80.1240.1740.0080────────────────────────────────────────実施例90.059検出されず0.0025実施例100.089検出されず0.0022実施例110.127検出されず0.0018実施例120.134検出されず0.0016────────────────────────────────────────比較例1検出されず検出されず検出されず比較例2検出されず検出されず検出されず────────────────────────────────────────1酸化マグネシウム結晶相及びメルウィナイト結晶相のX線回折ピーク強度:ケイ酸ストロンチウムバリウムのX線回折ピークの強度を1とした相対値。2青色光の発光ピーク強度:緑色光の発光ピーク強度を1とした相対値。表3────────────────────────────────────────緑色光の発光強度の温度安定性粒度分布───────────────────────────────────25°C50°C100°C150°CD10D50D90────────────────────────────────────────実施例110095.687.175.68.143.2190.2実施例210096.089.779.24.28.811.1実施例310095.488.378.13.25.510.9実施例410096.488.877.74.66.39.7────────────────────────────────────────実施例510095.687.977.66.247.3217.6実施例610095.888.778.83.86.29.2実施例710097.091.079.63.15.311.2実施例810096.889.578.64.36.610.1────────────────────────────────────────実施例910095.887.672.77.749.8210.5実施例1010097.288.574.53.15.08.2実施例1110096.788.273.23.15.311.2実施例1210096.087.272.42.54.88.0────────────────────────────────────────比較例110094.484.874.227.583.8220.8比較例210094.985.072.97.762.2209.5────────────────────────────────────────表2と表3の結果から、ケイ酸ストロンチウムバリウムの結晶相と酸化マグネシウムの結晶相とを有するケイ酸塩緑色発光蛍光体実施例1~12は、ケイ酸ストロンチウムバリウムの結晶相のみを有するケイ酸塩緑色発光蛍光体比較例1と比較して、100°Cでの発光強度の維持率が87以上と高い値を示すことが分かる。特に、メルウィナイトの結晶相を有するケイ酸塩緑色発光蛍光体実施例1~8は、150°Cでの発光強度の維持率が75以上と高い値を示すことが分かる。"